SiO2、Al2O3、P2O5、および少なくとも1つのアルカリ金属酸化物R2Oを含み、0.75≦[P2O5molR2Omol/M2O3mol]≦1.3であり、M2O3=Al2O3B2O3であることを特徴とするガラス。前記ガラスがイオン交換されたものであり、かつ前記ガラスのビッカース亀裂開始閾値が、少なくとも約20kgf約196Nであることを特徴とする請求項1記載のガラス。前記ガラスが、該ガラスの表面から少なくとも約40μmの層深さまで、イオン交換されたものであることを特徴とする請求項1または2記載のガラス。前記ガラスのアニール点が、少なくとも約600°Cであることを特徴とする請求項1から3いずれか1項記載のガラス。前記ガラスが、約40から約70molのSiO2、0から約28molのB2O3、約0から約28molのAl2O3、約1から約14molのP2O5、および約12から約16molR2Oを含んでいることを特徴とする請求項1から4いずれか1項記載のガラス。アルミニウムが前記ガラス内に四面体の酸化アルミニウム単位の形で存在し、かつリンが前記ガラス内に四面体の酸化リン単位の形で存在し、さらに前記四面体の酸化アルミニウム単位および四面体の酸化リン単位が、前記ガラス内の四面体のシリカ単位と置き換わることを特徴とする請求項1から5いずれか1項記載のガラス。ホウ素が前記ガラス内に四面体の酸化ホウ素単位の形で存在し、かつリンが四面体の酸化リン単位の形で存在し、さらに前記四面体の酸化ホウ素単位および四面体の酸化リン単位が、前記ガラス内の四面体のシリカ単位と置き換わることを特徴とする請求項1から6いずれか1項記載のガラス。[P2O5molR2Omol/M2O3mol]=1であることを特徴とする請求項1から7いずれか1項記載のガラス。M2O3=Al2O3であることを特徴とする請求項1から8いずれか1項記載のガラス。前記ガラスのモル容積が、少なくとも約32cm3/molであることを特徴とする請求項1から9いずれか1項記載のガラス。イオン交換により化学強化可能でありかつ高い耐損傷性を有する、SiO2、Al2O3、およびP2O5を含むガラスが提供される。このリン酸塩含有ガラスは、ガラス内のシリカSiO2が、四面体配位のアルミニウムおよびリンから成るリン酸アルミニウムAlPO4で置き換えられ、および/または、四面体配位のホウ素およびリンから成るリン酸ホウ素BPO4で置き換えられた構造を有している。このガラスの本質的なビッカース亀裂開始すなわち、メディアン亀裂および/または放射状亀裂の開始閾値は、少なくとも500gfグラム重約4.9Nである。イオン交換により強化されると、このガラスのビッカース耐損傷性閾値は、少なくとも約10kgfキログラム重約98Nとなる。したがって、本開示の一態様は、あるガラスを提供することであり、このガラスは、SiO2、Al2O3、P2O5、および少なくとも1つのアルカリ金属酸化物R2Oを含み、0.75≦[P2O5molR2Omol/M2O3mol]≦1.3であり、M2O3=Al2O3B2O3であることを特徴とする。本開示の第2の態様は、あるガラスを提供することであり、このガラスは、SiO2、Al2O3、P2O5、および少なくとも1つのアルカリ金属酸化物R2Oを含み、0.75≦[P2O5molR2Omol/M2O3mol]≦1.3であり、M2O3=Al2O3B2O3であり、さらにこのガラスがイオン交換されたときのビッカースによるメディアン亀裂/放射状亀裂の開始閾値が、少なくとも約10kgf約98Nであることを特徴とする。これらおよび他の態様、利点、および顕著な特徴が、以下の詳細な説明、付随する図面、および添付の請求項から明らかになるであろう。以下の説明において、同じ参照符号は、図面に示されているいくつかの図を通して同様のまたは対応する部分を指定する。特に指示がない限り、上部、下部、外側、内側などの用語は、便宜上の言葉であって、制限的な用語として解釈されないことも理解されたい。さらに、群が、要素およびその組合せの群のうちの少なくとも1つを含むものとして記述されているときはいつでも、その群は、個々にあるいは互いに組み合わせて列挙される、任意の数のこれらの要素を含み得ること、または本質的にこれらの要素から成るものであり得ること、あるいはこれらの要素から成るものであり得ることを理解されたい。同様に、群が、要素またはその組合せの群うちの少なくとも1つから成るものとして記述されているときはいつでも、その群は、個々にあるいは互いに組み合わせて列挙される、任意の数のこれらの要素から成るものであり得ることを理解されたい。特に指示がない限り、値の範囲が明記されているとき、この範囲はその範囲の上限および下限の両方を含む。本書では、単数形が使用されているとき、特に指示がない限り、少なくとも1つまたは1以上を意味する。本明細書に記載される、亀裂の開始を評価するために使用されるビッカース圧子は、当技術において周知であり、例えば、参照することにより本書に組み込まれる、WilliamDCallister著MaterialsScienceandEngineeringthirdeditionJohnWileySonsNewYork1994の130~132頁に記述されている。特に指示がない限り、本明細書に記載されるビッカース押込みによる亀裂発生閾値評価は、押込み荷重をガラス表面に0.2mm/分で加え、後にこの荷重を取り除くことにより行われる。最大押込み荷重は10秒間保持される。押込みによる亀裂発生閾値は、10個のくぼみの50超で、くぼみの跡の端から任意の数の放射状亀裂/メディアン亀裂が生じるのを呈した時点での、押込み荷重で画成される。最大荷重は、所定のガラス組成に対して、閾値に達するまで増加させる。全ての押込み評価は、相対湿度50の室温で行う。本明細書に記載される、ガラスサンプルに対して得られる摩耗時リングオンリング破壊荷重は、調査対象のサンプル典型的な寸法は50mm×50mm×0.7mm厚の表面を、90グリットの炭化珪素SiCを用いて圧力5psi約34.48kPaで5秒間最初にブラストして測定された。摩耗がサンプルの50mm×50mmの面の中心に位置する直径6mmの円に限定されるようにサンプルをマスクする。サンプルを摩耗させた後、直径1インチ約2.54cmの支持リングと直径1/2インチ約1.27cmの負荷リングとで、リングオンリングの荷重による破壊試験を行った。サンプルを支持リング上に、摩耗した側を下に向けて置き、摩耗した領域を試験中に引っ張られた状態とする。荷重を1.2mm/分の割合で加える。試験は、相対湿度50の室温で行う。リング上での曲率半径は1/16インチ約1.59mmである。図面全般、特に図1を参照すると、これらの図は特定の実施形態を説明するためのものであり、本開示または添付の請求項をこれに限定することを意図したものではないことが理解されるであろう。これらの図は必ずしも原寸に比例したものではなく、さらに特定の特徴および特定の図は、明瞭および簡潔にするため、縮尺において、または概略的に、誇張して図示されていることがある。消費者向け電子機器、自動車用途、電気器具、建築用部品、および高レベルの耐損傷性が望ましい他の分野などにおける用途に使用するために設計されるガラスは、熱的手段例えば、熱焼戻しまたは化学的手段によって高い頻度で強化される。イオン交換は、こういった用途のためにガラス物品を化学強化するのに幅広く用いられている。このプロセスにおいて、第1金属イオン例えば、Li2O、Na2Oなどにおけるアルカリ陽イオンを含有しているガラス物品は、第2金属イオンを含有しているイオン交換槽または媒体に、少なくとも部分的に含浸され、あるいはそうでなければこれに接触し、この第2金属イオンは、ガラス内に存在している第1金属イオンよりも大きいか、あるいは小さいかのいずれかである。第1金属イオンはガラス表面からイオン交換槽/媒体内に拡散し、一方イオン交換槽/媒体からの第2金属イオンが、ガラスの表面より下のある層深さまで、ガラス内の第1金属イオンと置き換わる。ガラス内のより小さいイオンが、より大きいイオンに置換されると、ガラス表面で圧縮応力が生成され、一方ガラス内のより大きいイオンが、より小さいイオンに置換されると、典型的にはガラス表面で引張応力が生成される。いくつかの実施形態において、第1金属イオンおよび第2金属イオンは一価のアルカリ金属イオンである。しかしながら、Ag、Tl、Cuなどの他の一価の金属イオンを、イオン交換プロセスに使用することもできる。イオン交換により強化されたガラスシートの一部すなわち、ガラスシートの端部は図示されていないの断面図が図1に概略的に示されている。図1に示した非限定的な例において、強化ガラスシート100は、厚さt、中心部分115、さらに互いに実質的に平行な第1表面110および第2表面120を有している。圧縮層112、122が、夫々第1表面110および第2表面120から、各表面より下の層深さd1、d2まで延在している。圧縮層112、122は圧縮応力下にあり、一方、中心部分115は引張応力下にあって、すなわち引っ張られた状態にある。中心部分115の引張応力は、圧縮層112、122の圧縮応力と平衡を保ち、すなわち強化ガラスシート100内で平衡を維持している。対向する表面110、120から延在している圧縮層112、122を備えたガラスシートが図1に示されているが、本書で開示されるガラスは、複数の強化表面110、120ではなく、その単一表面がイオン交換により強化されたものでもよい。これは、例えば、イオン交換プロセス中に表面110、120の一方をマスクすることによって実現することができる。耐損傷性を向上させるために、ホウ素がB2O3としてガラスに加えられることがある。しかしながら、B2O3が存在していると、イオン交換によるガラスの強化が妨げられる可能性がある。ガラスにリンをP2O5として加えると、耐損傷性が向上し、かつイオン交換が妨げられないことが見出された。ガラスにリンを加えると、シリカガラス内ではSiO2が、四面体配位のアルミニウムおよびリンから成るリン酸アルミニウムAlPO4、および/または、四面体配位のホウ素およびリンから成るリン酸ホウ素BPO4で、置き換えられた構造が作り出される。本明細書に記載される、イオン交換可能なリン酸塩含有ガラスの他、イオン交換により化学強化されて高い耐損傷性を有するリン酸塩含有ガラスが提供される。これらのガラスは、SiO2、Al2O3、P2O5、および少なくとも1つのアルカリ金属酸化物R2O、ここでRは、Li、Na、K、Rb、および/またはCsを含み、このとき0.75≦[P2O5molR2Omol/M2O3mol]≦1.3であり、M2O3=Al2O3B2O3である。いくつかの実施形態では、[P2O5molR2Omol/M2O3mol]=1である。いくつかの実施形態では、ガラスはB2O3を含まず、M2O3=Al2O3である。いくつかの実施形態においてガラスは、約40から約70molのSiO2、0から約28molのB2O3、約0から約28molのAl2O3、約1から約14molのP2O5、さらに約12から約16molR2Oを含む。いくつかの実施形態においてガラスは、約40から約64molのSiO2、0から約8molのB2O3、約16から約28molのAl2O3、約2から約12molのP2O5、さらに約12から約16molR2Oを含む。このガラスは、限定するものではないが、MgOまたはCaOなどの、少なくとも1つのアルカリ土類金属酸化物をさらに含み得る。ガラスの例示的な組成をmolで表したものが表1に記載されている。これらの組成の、M2O3含有量このときM2O3=Al2O3B2O3、合計したP2O5Al2O3の濃度、P2O5R2O/M2O3の比率、およびP2O5R2O/Al2O3の比率が同じく表1に記載されている。一態様において、本明細書に記載されるリン酸塩含有ガラスは、ガラス内のシリカSiO2が、四面体配位のアルミニウムおよびリンから成るリン酸アルミニウムAlPO4で置き換えられた構造を有している。表1は、表に与えられた組成に対する、ガラス内のAlPO4単位の当量濃度を記載している。こういった実施形態においては、本明細書に記載されるガラス組成はAl2O3=P2O5R2Oという規定に従い、ここでのAl2O3、P2O5、およびR2Oはmolで表した組成である。このような条件がガラス内に存在しているとき、アルミニウムは名目上、いずれかの四面体アルミニウムの形になる。リンおよび/またはアルカリの電荷は、アルミニウムイオンが4の電荷と同等になるようにそれらを補う。別の態様において、本明細書に記載されるリン酸塩含有ガラスは、シリカSiO2がガラス内においてリン酸ホウ素BPO4で置き換えられた構造を有している。こういった実施形態においては、本明細書に記載されるガラス組成はAl2O3=R2OおよびB2O3=P2O5という規定に従い、ここでのAl2O3、B2O3、P2O5、およびR2Oはmolで表した組成である。このような条件がガラス内に存在しているとき、ホウ素は名目上、四面体リン酸ホウ素または四面体酸化ホウ素の形になる。本明細書に記載されたようなガラスにおいて、各アルカリ金属イオンは1つの非架橋酸素NBOを生成することができる。アルカリ金属イオンの単位正電荷は、ケイ酸ガラスの網目構造内の酸素にイオン結合することによって満足させることができる。これは、隣接する構造単位間の架橋を壊す一方、酸素をR2O単位から提供することによって達成される。NBOは、ガラスの網目構造の連結性を低下させる。Al2O3および/またはB2O3がガラスに加えられると、アルカリ金属イオンがAl3および/またはB3イオンと電荷補償して、これらのイオンが四面体構造単位を形成することができる。R2O単位により供給される酸素が、これらの四面体を形成するために消費される。加えられた各アルミニウムまたはホウ素イオンが、ガラスの網目構造から1つのNBOを取り外す。Al2O3のmolB2O3のmol=R2Oのmolである場合、この構造はいかなるNBOも含まないはずであり、かつ完全に結合されているはずである。アルカリは、ホウ素よりもアルミニウムによって優先的に消費される。残ったアルカリは、三角形のホウ素を四面体のホウ素に[Na2Omol/B2O3mol]>0.5となるまで変化させる。したがって、本明細書に記載されるガラスは、上記方程式が満足されるとき、実質的にNBOを含まない。AlPO4および/またはBPO4がガラス内のシリカと置換されるため、本明細書に記載されるガラス内のシリカの量は、他のイオン交換可能なガラス内よりも少なくなる。本明細書に記載されるリン酸塩含有ガラスは、本質的に損傷に耐えるものである。すなわち、こういったガラスは、熱的強化や、例えばイオン交換などの化学強化を行なわなくても耐損傷性を有している。本明細書に記載されるリン酸塩含有ガラスのビッカース押込みによる損傷亀裂開始荷重閾値は、少なくとも約500gfグラム重約4.9Nであり、いくつかの実施形態では、少なくとも約1000gf約9.8Nである。イオン交換による強化前の選択された組成に関して測定した、ビッカース押込みによる亀裂発生閾値が表1に記載されている。いくつかの実施形態において、本明細書に記載されるリン酸塩含有ガラスのモル容積は、少なくとも約29cm3/molであり、他の実施形態では、少なくとも約30cm3/molであり、さらに他の実施形態では、少なくとも約32cm3/molである。選択されたガラス組成のモル容積は、表1に記載されている。本明細書に記載されるリン酸塩含有ガラスは、ソーダ石灰ガラス、アルカリアルミノケイ酸塩ガラス、およびアルカリアルミノホウケイ酸塩ガラスよりも、ガラス表面下のより深い圧縮層深さ図1の層深さd1、d2まで、さらにイオン交換可能である。圧縮層図1の112、122の深さは、システムレベルの落下試験の際に、携帯用電子機器用カバーガラスの亀裂耐性において重要な要素となることが既に示されている。いくつかの実施形態において、リン酸塩含有ガラスは少なくとも40μmの層深さまでイオン交換可能であり、他の実施形態では、少なくとも約60μmの層深さまでイオン交換可能である。本明細書に記載される、厚さ0.7mmのリン酸塩含有ガラス表1~3の、サンプル3、10~13、および18~20を、410°Cで8時間溶融KNO3塩浴内でイオン交換して得られた圧縮応力および層深さが、AlPO4の濃度の関数として図2にプロットされている。図2にプロットした各サンプルはホウ素を含まないものであり、これらに含まれるP2O5R2O/M2O3およびP2O5R2O/Al2O3の比率は1に等しい。圧縮表面層の層深さは少なくとも78μmであり、かつその圧縮応力は、当技術において周知の光弾性法により測定すると、少なくとも692MPaである。本明細書に記載されるリン酸塩含有ガラスを、410°Cで8時間溶融KNO3塩浴内でイオン交換して得られた圧縮応力および層深さの他、種々のP2O5含有ガラスに対する、ビッカース押込みによる亀裂開始荷重と摩耗時リングオンリング破壊荷重とが、表2に記載されている。1つの非限定的な例において、本明細書に記載される厚さ0.7mmのリン酸塩含有ガラスのサンプルを、410°Cで10時間溶融KNO3塩浴内でイオン交換すると、得られる圧縮層の深さは64μmとなり、一方同じ厚さを有する、P2O5を含まないアルカリアルミノケイ酸塩ガラスサンプルが同じ条件下でイオン交換を受けると、得られる圧縮層の深さは56μmとなる。本明細書に記載される厚さ0.7mmのリン酸塩含有ガラスのサンプルが、410°Cで8時間溶融KNO3塩浴内でイオン交換されると、その圧縮層の深さは少なくとも約60μmとなり、またその圧縮応力は約600MPa超となる。これに比較して、厚さ0.7mmのP2O5を含まないアルカリアルミノケイ酸塩ガラスサンプルは、同じ条件下で50μmの圧縮層深さまでイオン交換される。さらにイオン交換は、式0.75≦[P2O5molR2Omol/M2O3mol]≦1.3を満足しないガラスよりも、本明細書に記載されるリン酸塩含有ガラスにおいての方がより迅速に進む。いくつかの実施形態では、本明細書に記載されるリン酸塩含有ガラスを410°Cで2時間溶融KNO3塩浴内でイオン交換すると、ガラスの表面から少なくとも約30μmまで延在する層深さまでイオン交換可能である。410°Cで2時間溶融KNO3塩浴内でイオン交換することにより得られた、本明細書に記載されるリン酸塩含有ガラスの圧縮応力および層深さの他、ビッカース押込みによる亀裂開始荷重が表2に記載されている。別の態様において、本明細書に記載されるリン酸塩含有ガラスのアニール点すなわち、ガラスの粘度が10122パスカル秒Pas10132ポアズPとなる温度は少なくとも約600°Cであり、他の態様では少なくとも約625°Cであり、さらに他の態様では少なくとも約645°Cであり、これは高強度のアルカリアルミノケイ酸塩ガラスおよびアルカリアルミノホウケイ酸塩ガラスのアニール点よりも高い。種々の組成に対するアニール点が表1に記載されている。現在説明しているガラスに関して、アニール点がより高いものであれば、イオン交換中のガラスの応力緩和を減少させることにもなり、かつより高温でのイオン交換も可能になる。より高いアニール点によれば、これらのガラスのイオン交換を、より高温で実行することもできる。ガラスの35kP温度すなわち、ガラスの粘度が3.5kPas35キロポアズkPとなる温度が1300°C未満である実施形態において、本明細書に記載されるガラスは、例えばフュージョンドローおよびスロットドローなどの、当技術において周知のダウンドロー法で成形されたガラスでもよい。あるいは、本明細書に記載されるリン酸塩含有ガラスは、限定するものではないが、るつぼ溶解法、圧延法、フロート法などの、当技術において周知の他の方法で成形してもよい。ダウンドロープロセスによるガラスの成形を可能にするのに加え、アニール点がより高いと、これらのガラスのイオン交換をより高温で実行することができる。いくつかの実施形態において、本明細書に記載されるリン酸塩含有ガラスは、スロットドロー、フュージョンドロー、リドローなどの、当技術において周知のプロセスにより下方延伸可能であり、またこのガラスの液相粘度は、少なくとも130キロポアズ13kPasである。いくつかの実施形態において、本明細書に記載されるリン酸塩含有ガラスは、ガラスの粘度が35キロポアズ3.5kPasとなる温度T35kpを有し、ジルコンが分解してZrO2とSiO2を形成する温度Tbreakdownが、T35kpよりも高いことを特徴とする。図3は、450°Cで1時間溶融KNO3塩浴内でイオン交換した後の、厚さ0.7mmの本明細書に記載されるリン酸塩含有ガラス表1~3のサンプル13、および18~20に対する圧縮応力および層深さを、AlPO4の濃度の関数としてプロットしたものである。図3に見られるように、これらのガラスは上記条件下で、少なくとも50μmの層深さと少なくとも800MPaの圧縮応力までイオン交換可能である。図4は、450°Cで30分間溶融KNO3塩浴内でイオン交換した後の、厚さ0.7mmの本明細書に記載されるリン酸塩含有ガラス表1~3のサンプル13、および18~20に対する圧縮応力および層深さを、AlPO4の濃度の関数としてプロットしたものである。本明細書に記載されるリン酸塩含有ガラスを、450°Cで30分間および1時間溶融KNO3塩浴内でイオン交換することにより得られた圧縮応力および層深さの他、これらのイオン交換されたガラスに対するビッカース押込み/亀裂開始閾値が表3に記載されている。一態様において、イオン交換により化学強化されたときに本明細書に記載されるリン酸塩含有ガラスが呈するビッカース亀裂開始閾値は、少なくとも約10kgfキログラム重約98Nであり、いくつかの実施形態では少なくとも約20kgf約196Nであり、いくつかの実施形態および他の実施形態では、少なくとも約30kgf約294Nである。図5には、450°Cで30分間溶融KNO3塩浴内でイオン交換された、厚さ0.7mmのリン酸塩含有ガラス表1のサンプル13、および18~20に対して測定されたビッカース亀裂開始閾値が、AlPO4の濃度の関数としてプロットされている。図5にプロットされているデータの各サンプルは、ホウ素を含有していないものであり、また各サンプルのP2O5R2O/M2O3およびP2O5R2O/Al2O3の比率は1に等しい。別の態様において、本明細書に記載されるリン酸塩含有ガラスがイオン交換により化学強化されたとき、摩耗時リングオンリング荷重を受けると約80kgf約784.5N超の荷重で破壊される。本明細書に記載されるガラスは、限定するものではないが、タッチスクリーン用途、ハンドヘルドの通信機器または娯楽機器、情報関連端末、またはタッチセンサデバイスなどの、電子機器用の保護カバーガラス用途、フロントガラス用途、電気器具の筐体用途、または、窓またはパネルなどの建築用部材用途などに使用することができる。説明のために典型的な実施形態を明記したが、上述の説明は本開示または添付の請求項の範囲を限定するものであると見なされるべきではない。したがって、本開示または添付の請求項の精神および範囲から逸脱しない、種々の改変、改作、および代替案が当業者には思い浮かぶであろう。